"脂環式ビシクロ骨格を有するメタアクリレートA、アルキル基の炭素数が1~24であるアルキルメタアクリレートB、ポリイソプレン骨格、ポリブタジエン骨格及び水素化ポリブタジエン骨格からなる群から選ばれる少なくとも1種を有するメタアクリレートC及び重合開始剤Dを含有することを特徴とする活性エネルギー線硬化型感光性組成物。前記脂環式ビシクロ骨格を有するメタアクリレートAの炭素数が10~30である請求項1記載の組成物。前記脂環式ビシクロ骨格を有するメタアクリレートAの脂環式ビシクロ骨格が、イソボルナン環、ノルボルナン環、テトラヒドロジシクロペンタジエン環、ジヒドロジシクロペンタジエン環及びデカヒドロナフタレン環からなる群から選ばれる少なくとも1種である請求項1又は2記載の組成物。前記脂環式ビシクロ骨格を有するメタアクリレートAが、イソボルニルメタアクリレート、ノルボルニルメタアクリレート、ノルボルナン-2-メタノールメタアクリレート、トリシクロデカンメタアクリレート、トリシクロデカンジメタノールジメタアクリレート、トリシクロデカンジメタノールモノメタアクリレート、トリシクロデセンメタアクリレート、トリシクロデセンオキシエチルメタアクリレート及びデカヒドロナフチルメタアクリレートからなる群から選ばれる少なくとも1種である請求項3記載の組成物。前記ポリイソプレン骨格、ポリブタジエン骨格及び水素化ポリブタジエン骨格からなる群から選ばれる少なくとも1種を有するメタアクリレートCが、ポリイソプレンの無水マレイン酸付加物と水酸基を有するメタアクリレートとのエステル化物、両末端に水酸基を有するポリブタジエンのメタアクリルエステル化物及び両末端に水酸基を有する水素化ポリブタジエンのメタアクリルエステル化物からなる群から選ばれる少なくとも1種である請求項1~4のいずれか記載の組成物。前記重合開始剤Dが、アシルホスフィンオキサイド誘導体系重合開始剤D1、α-アミノアセトフェノン誘導体系重合開始剤D2、ベンジルケタール誘導体系重合開始剤D3、α-ヒドロキシアセトフェノン誘導体系重合開始剤D4、ベンゾイン誘導体系重合開始剤D5、オキシムエステル誘導体系重合開始剤D6及びチタノセン誘導体系重合開始剤D7からなる群から選ばれる少なくとも1種のラジカル重合開始剤である請求項1~5のいずれか記載の組成物。前記脂環式ビシクロ骨格を有するメタアクリレートAの含有量が1~90重量、前記アルキル基の炭素数が1~24であるアルキルメタアクリレートBの含有量が1~90重量、前記ポリイソプレン骨格、ポリブタジエン骨格及び水素化ポリブタジエン骨格からなる群から選ばれる少なくとも1種を有するメタアクリレートCの含有量が0.5~80重量及び前記重合開始剤Dの含有量が0.05~30重量である請求項1~6のいずれか記載の組成物。更に活性エネルギー線により酸を発生する酸発生剤Eを含有する請求項1~7のいずれか記載の組成物。前記活性エネルギー線により酸を発生する酸発生剤Eが、スルホニウム塩誘導体E1及び/又はヨードニウム塩誘導体E2である請求項8記載の組成物。更に、酸及び塩基からなる群から選ばれる少なくとも1種によりチオールを発生する化合物Fを含有する請求項1~9のいずれか記載の組成物。前記、酸及び塩基からなる群から選ばれる少なくとも1種によりチオールを発生する化合物Fが、2-メルカプトピリミジン骨格を有する化合物である請求項10記載の組成物。UV印刷用途である請求項1~11のいずれか記載の組成物。本発明の目的は、塗工適性及び速硬化性に優れる高速印刷可能な感光性組成物を提供することにある。本発明者らは、上記の目的を達成するべく検討を行った結果、本発明に到達した。即ち本発明は、脂環式ビシクロ骨格を有するメタアクリレートA、アルキル基の炭素数が1~24であるアルキルメタアクリレートB、ポリイソプレン骨格、ポリブタジエン骨格及び水素化ポリブタジエン骨格からなる群から選ばれる少なくとも1種を有するメタアクリレートC及び重合開始剤Dを含有することを特徴とする活性エネルギー線硬化型感光性組成物である。本発明の活性エネルギー線硬化型感光性組成物は、以下の効果を奏する。1本発明の組成物は、良好な塗工適性を発現する。2本発明の組成物は、速硬化性である。3本発明の組成物が硬化されてなる硬化物は、基材への高密着性を発現する。本発明の活性エネルギー線硬化型感光性組成物は、脂環式ビシクロ骨格を有するメタアクリレートA、アルキル基の炭素数が1~24であるアルキルメタアクリレートB、ポリイソプレン骨格、ポリブタジエン骨格及び水素化ポリブタジエン骨格からなる群から選ばれる少なくとも1種を有するメタアクリレートC及び重合開始剤Dを含有する。重合性化合物として、A、B及びCを同時に含有する事で、塗工適性及び速硬化性が発現可能である。尚、上記及び以下において、アクリレート、メタクリレートの双方又はいずれかを指す場合メタアクリレートと、アクリル、メタクリルの双方又はいずれかを指す場合メタアクリルと、それぞれ記載することがある。本発明の感光性組成物に用いる脂環式ビシクロ骨格を有するメタアクリレートAとしては、硬化性の観点から炭素数が10~30である化合物が好ましく、炭素数が12~24である化合物が更に好ましい。脂環式ビシクロ骨格としては、例えばイソボルナン環、ノルボルナン環、テトラヒドロジシクロペンタジエン環、ジヒドロジシクロペンタジエン環及びデカヒドロナフタレン環が挙げられる。Aの具体例としては、イソボルナン環を有するメタアクリレートA1としては、イソボルニルメタアクリレート;ノルボルナン環を有するメタアクリレートA2としては、ノルボルニルメタアクリレート及びノルボルナン-2-メタノールメタアクリレート;テトラヒドロジシクロペンタジエン環を有するメタアクリレートA3としては、トリシクロデカンメタアクリレート、トリシクロデカンジメタノールジメタアクリレート及びトリシクロデカンジメタノールモノメタアクリレート;ジヒドロジシクロペンタジエン環を有するメタアクリレートA4としては、トリシクロデセンメタアクリレート、及びトリシクロデセンオキシエチルメタアクリレート;デカヒドロナフタレン環を有するメタアクリレートA5としては、デカヒドロナフチルメタアクリレートが挙げられる。Aはそれぞれ1種を単独で用いてもよいし、2種以上を併用してもよい。これらの中で好ましいものは、イソボルナン環を有するメタアクリレートA1及びテトラヒドロジシクロペンタジエン環を有するメタアクリレートA3である。本発明の感光性組成物中の脂環式ビシクロ骨格を有するメタアクリレートAの含有量は、塗工適性、速硬化性及び基材密着性の観点から、感光性組成物の重量を基準として、好ましくは1~90重量、更に好ましくは8~85重量である。本発明の感光性組成物に用いるアルキル基の炭素数が1~24であるアルキルメタアクリレートBとしては、メチルメタアクリレート、エチルメタアクリレート、n-プロピルメタアクリレート、n-ブチルメタアクリレート、i-ブチルメタアクリレート、t-ブチルメタアクリレート、ネオペンチルメタアクリレート、i-アミルメタアクリレート、n-オクチルメタアクリレート、i-オクチルメタアクリレート、n-ノニルメタアクリレート、2-エチルヘキシルメタアクリレート、2-エチルヘキシルカルビトールメタアクリレート、i-ノニルメタアクリレート、n-デシルメタアクリレート、i-デシルメタアクリレート、トリデシルメタアクリレート、i-ミリスチルメタアクリレート、セチルメタアクリレート、n-ステアリルメタアクリレート、i-ステアリルメタアクリレート、i-エイコシルメタアクリレート、i-テトラエイコシルメタアクリレート及びベヘニルメタアクリレート等が挙げられる。Bはそれぞれ1種を単独で用いてもよいし、2種以上を併用してもよい。これらの中で好ましいものは、炭素数12~24のアルキルメタアクリレートである。本発明の感光性組成物中のアルキル基の炭素数が1~24であるアルキルメタアクリレートBの含有量は、塗工適性、速硬化性及び基材密着性の観点から、感光性組成物の重量を基準として、好ましくは1~90重量、更に好ましくは2~85重量である。本発明の感光性組成物に用いるポリイソプレン骨格、ポリブタジエン骨格及び水素化ポリブタジエン骨格からなる群から選ばれる少なくとも1種を有するメタアクリレートCとしては、ポリイソプレンの無水マレイン酸付加物と水酸基を有するメタアクリレートとのエステル化物、両末端に水酸基を有するポリブタジエンのメタアクリルエステル化物及び両末端に水酸基を有する水素化ポリブタジエンのメタアクリルエステル化物等が挙げられる。ポリイソプレン骨格を有するメタアクリレートを構成する上記水酸基を有するメタアクリレートとしては、2-ヒドロキシプロピルメタアクリレート、2-ヒドロキシエチルメタアクリレート、4-ヒドロキシブチルメタアクリレート及び2-ヒドロキシブチルメタアクリレートなどの、ヒドロキシアルキル基の炭素数が1~4のヒドロキシアルキルメタアクリレート等が挙げられる。Cはそれぞれ1種を単独で用いてもよいし、2種以上を併用してもよい。これらの中では、塗工適性及び速硬化性の観点から、2-ヒドロキシエチルメタアクリレートが好ましい。Cの数平均分子量としては500~5万である事が好ましく、更に好ましくは800~3万である。本発明における数平均分子量とは、下記条件にて測定されるものである。装置:ゲルパーミエイションクロマトグラフィー溶媒:テトラヒドロフラン基準物質:ポリスチレンサンプル濃度:3mg/mlカラム固定相:PLgelMIXED-Bカラム温度:40°C本発明の感光性組成物中のCの含有量は、塗工適性及び速硬化性の観点から、感光性組成物の重量を基準として、好ましくは0.5~80重量、更に好ましくは1~60重量である。本発明の感光性組成物に用いる重合開始剤Dとしては、例えばアシルホスフィンオキサイド誘導体系重合開始剤D1、α-アミノアセトフェノン誘導体系重合開始剤D2、ベンジルケタール誘導体系重合開始剤D3、α-ヒドロキシアセトフェノン誘導体系重合開始剤D4、ベンゾイン誘導体系重合開始剤D5、オキシムエステル誘導体系重合開始剤D6、チタノセン誘導体系重合開始剤D7、有機過酸化物系重合開始剤D8、アゾ化合物系重合開始剤D9及びその他のラジカル開始剤D10が挙げられる。Dは1種を単独で用いてもよいし、2種以上を併用してもよい。アシルホスフィンオキサイド誘導体系重合開始剤D1としては、例えば2,4,6-トリメチルベンゾイル-ジフェニル-ホスフィンオキサイド[BASF製ルシリンTPO]及びビス2,4,6-トリメチルベンゾイル-フェニルホスフィンオキサイド[BASF製イルガキュア819]が挙げられる。α-アミノアセトフェノン誘導体系重合開始剤D2としては、例えば2-メチル-1-4-メチルチオフェニル-2-モルフォリノプロパン-1-オン[BASF製イルガキュア907]、2-ベンジル-2-ジメチルアミノ-1-4-モルフォリノフェニルブタノン[BASF製イルガキュア369]及び1,2-ジメチルアミノ-2-[4-メチルフェニルメチル]-1-[4-4-モルホリニルフェニル]-1-ブタノン[BASF製イルガキュア379]が挙げられる。ベンジルケタール誘導体系重合開始剤D3としては、例えば2,2-ジメトキシ-1,2-ジフェニルエタン-1-オン[BASF製イルガキュア651]が挙げられる。α-ヒドロキシアセトフェノン誘導体系重合開始剤D4としては、例えば1-ヒドロキシ-シクロヘキシル-フェニル-ケトン[BASF製イルガキュア184]、2-ヒドロキシ-2-メチル-1-フェニル-プロパン-1-オン[BASF製DAROCUR1173]、1-[4-2-ヒドロキシエトキシ-フェニル]-2-ヒドロキシ-2-メチル-1-プロパン-1-オン[BASF製イルガキュア2959]及び2-ヒロドキシ-1-{4-[4-2-ヒドロキシ-2-メチル-プロピオニル-ベンジル]フェニル}-2-メチル-プロパン-1-オン[BASF製イルガキュア127]が挙げられる。ベンゾイン誘導体系重合開始剤D5としては、例えばベンゾインメチルエーテル、ベンゾインエチルエーテル及びベンゾインイソプロピルエーテルが挙げられる。オキシムエステル誘導体系重合開始剤D6としては、例えば1,2-オクタンジオン-1-4-[フェニルチオ-2-O-ベンゾイルオキシム][BASF製イルガキュアOXE01]及びエタノン-1-9-エチル-6-2-メチルベンゾイル-9H-カルバゾール-3-イル]-1-O-アセチルオキシム[BASF製イルガキュアOXE02]が挙げられる。チタノセン誘導体系重合開始剤D7としては、例えばビスη5-2,4-シクロペンタジエン-1-イル-ビス2,6-ジフルオロ-3-1H-ピロール-1-イル-フェニルチタニウム[BASF製イルガキュア784]が挙げられる。有機過酸化物系重合開始剤D8としては、例えばベンゾイルパーオキサイド、t-ブチルパーオキシアセテート、2,2-ジ-t-ブチルパーオキシブタン、t-ブチルパーオキシベンゾエート、n-ブチル4,4-ジ-t-ブチルパーオキシバレレート、ジ-2-t-ブチルパーオキシイソプロピルベンゼン、ジクミルパーオキサイド、ジ-t-ヘキシルパーオキサイド、2,5,-ジメチル-2,5,-ジt-ブチルパーオキシヘキサン、t-ブチルクミルパーオキサイド、ジ-t-ブチルパーオキサイド、ジイソプロピルベンゼンハイドロパーオキサイド、p-メンタンハイドロパーオキサイド、1,1,3,3,-テトラメチルブチルハイドロパーオキサイド、クメンハイドロパーオキサイド、t-ブチルハイドロパーオキサイド及びt-ブチルトリメチルシリルパーオキサイドが挙げられる。アゾ化合物系重合開始剤D9としては、例えば1-[1-シアノ-1-メチルエチルアゾ]ホルムアミド、2,2’-アゾビスN-ブチル-2-メチルプロピオンアミド、2,2’-アゾビスN-シクロヘキシル-2-メチルプロピオンアミド及び2,2’-アゾビス2,4,4-トリメチルペンタンが挙げられる。その他の重合開始剤D10としては、例えば2,3-ジメチル-2,3-ジフェニルブタンが挙げられる。これらの内、光硬化性の観点から好ましいのは、アシルホスフィンオキサイド誘導体系重合開始剤D1、α-アミノアセトフェノン誘導体系重合開始剤D2、ベンジルケタール誘導体系重合開始剤D3、α-ヒドロキシアセトフェノン誘導体系重合開始剤D4、ベンゾイン誘導体系重合開始剤D5、オキシムエステル誘導体系重合開始剤D6及びチタノセン誘導体系重合開始剤D7であり、更に好ましいのはアシルホスフィンオキサイド誘導体系重合開始剤D1である。本発明の感光性組成物中の重合開始剤Dの含有量は、光硬化性の観点から、感光性組成物の重量を基準として、好ましくは0.05~30重量、更に好ましくは0.1~20重量である。本発明の感光性組成物は、必要により、更に活性エネルギー線により酸を発生する酸発生剤Eを含有することができる。Eを含有することにより硬化性が向上する。活性エネルギー線により酸を発生する酸発生剤Eとしては、例えばスルホニウム塩誘導体E1及びヨードニウム塩誘導体E2が挙げられる。Eは1種を単独で用いてもよいし、2種以上を併用してもよい。スルホニウム塩誘導体E1としては、トリフェニルスルホニウムテトラフルオロボラート、トリフェニルスルホニウムブロミド、トリ-p-トリルスルホニウムヘキサフルオロホスファート、トリ-p-トリルスルホニウムトリフルオロメタンスルホナート、[p-フェニルメルカプトフェニル]ジフェニルスルホニウムヘキサフルオロホスファート[サンアプロ株製CPI-100P]及び[p-フェニルメルカプトフェニル]ジフェニルスルホニウム[トリパーフルオロエチル]トリフルオロホスファート等が挙げられる。ヨードニウム塩誘導体E2としては、ヨードニウム4-メチルフェニル{4-2-メチルプロピルフェニル}-ヘキサフルオロフォスフェート[チバジャパン社製DAROCUR250]、ヨードニウム[ビス4-t-ブチルフェニル]ヘキサフルオロフォスフェート、ヨードニウム[ビス4-t-ブチルフェニル]トリフルオロ[トリスパーフルオロエチル]フォスフェート、ヨードニウム[ビス4-メトキシフェニル]トリフルオロ[トリスパーフルオロエチル]フォスフェート、ヨードニウム[ビス4-メトキシフェニル][テトラキスパーフルフェニル]ボレート及び下記化学式1で表される化合物等が挙げられる。これらの内、光硬化性の観点から化学式1で表されるヨードニウム塩誘導体E2が好ましい。酸発生剤Eの含有量は、光硬化性の観点から、感光性組成物の重量を基準として好ましくは0~30重量、更に好ましくは0.05~20重量である。本発明の感光性組成物は、必要により、更に酸及び塩基からなる群から選ばれる少なくとも1種によりチオールを発生する化合物Fを含有することができる。Fを含有することにより、酸素による重合阻害が抑制され、硬化性が向上する。酸及び塩基からなる群から選ばれる少なくとも1種によりチオールを発生する化合物Fとしては、光硬化性の観点から、好ましくは2-メルカプトピリミジン骨格を有する化合物であり、更に好ましくは2-tert-ブトキシカルボニルチオ-4,6-ジメチルピリミジン及び2-アセチルチオジメチルピリミジン、特に好ましくは2-tert-ブトキシカルボニルチオ-4,6-ジメチルピリミジンである。チオールを発生する化合物Fの含有量は、光硬化性の観点から、感光性組成物の重量を基準として好ましくは0~30重量、更に好ましくは0.05~20重量である。本発明の感光性組成物は、必要によりA、B及びC以外のラジカル重合性化合物Hを含有することができ、例えば、炭素数3~35のアクリルアミド化合物H11、A、B及びC以外の炭素数4~35のメタアクリレート化合物H12、炭素数6~35の芳香族ビニル化合物H13、炭素数3~20のビニルエーテル化合物H14及びその他のラジカル重合性化合物H15が挙げられる。Hは1種を単独で用いてもよいし、2種以上を併用してもよい。炭素数3~35のメタアクリルアミド化合物H11としては、例えば、メタアクリルアミド、N-メチルメタアクリルアミド、N-エチルメタアクリルアミド、N-プロピルメタアクリルアミド、N-n-ブチルメタアクリルアミド、N-t-ブチルメタアクリルアミド、N-ブトキシメチルメタアクリルアミド、N-イソプロピルメタアクリルアミド、N-メチロールメタアクリルアミド、N,N-ジメチルメタアクリルアミド、N,N-ジエチルメタアクリルアミド及びメタアクリロイルモルホリンが挙げられる。炭素数4~35のメタアクリレート化合物H12としては、例えば以下の単官能~六官能のメタアクリレートが挙げられる。単官能メタアクリレートとしては、例えば、シクロヘキシルメタアクリレート、4-n-ブチルシクロへキシルメタアクリレート、テトラヒドロフルフリルメタアクリレート、ベンジルメタアクリレート、ブトキシエチルメタアクリレート、2-クロロエチルメタアクリレート、4-ブロモブチルメタアクリレート、シアノエチルメタアクリレート、ベンジルメタアクリレート、ブトキシメチルメタアクリレート、メトキシプロピレンモノメタアクリレート、3-メトキシブチルメタアクリレート、アルコキシメチルメタアクリレート、2-エチルへキシルカルビトールメタアクリレート、アルコキシエチルメタアクリレート、2-2-メトキシエトキシエチルメタアクリレート、2-2-ブトキシエトキシエチルメタアクリレート、2,2,2-テトラフルオロエチルメタアクリレート、1H,1H,2H,2H-パーフルオロデシルメタアクリレート、4-ブチルフェニルメタアクリレート、フェニルメタアクリレート、2,4,5-テトラメチルフェニルメタアクリレート、4-クロロフェニルメタアクリレート、フェノキシメチルメタアクリレート、フェノキシエチルメタアクリレート、ジエチレングリコールモノビニルエーテルモノメタアクリレート、ジメチルアミノエチルメタアクリレート、ジエチルアミノエチルメタアクリレート、ジメチルアミノプロピルメタアクリレート、ジエチルアミノプロピルメタアクリレート、トリメトキシシリルプロピルメタアクリレート、トリメトキシシリルプロピルメタアクリレート、トリメチルシリルプロピルメタアクリレート、ポリエチレンオキサイドモノメチルエーテルメタアクリレート、オリゴエチレンオキサイドモノメチルエーテルメタアクリレート、ポリエチレンオキサイドメタアクリレート、オリゴエチレンオキサイドメタアクリレート、オリゴエチレンオキサイドモノアルキルエーテルメタアクリレート、ポリエチレンオキサイドモノアルキルエーテルメタアクリレート、ジプロピレングリコールメタアクリレート、ポリプロピレンオキサイドモノアルキルエーテルメタアクリレート、オリゴプロピレンオキサイドモノアルキルエーテルメタアクリレート、2-メタクリロイロキシエチルコハク酸、2-メタクリロイロキシヘキサヒドロフタル酸、2-メタクリロイロキシエチル-2-ヒドロキシプロピルフタレート、ブトキシジエチレングリコールメタアクリレート、トリフロロエチルメタアクリレート、パーフロロオクチルエチルメタアクリレート、2-ヒドロキシ-3-フェノキシプロピルメタアクリレート、エチレンオキサイドEO変性フェノールメタアクリレート、EO変性クレゾールメタアクリレート、EO変性ノニルフェノールメタアクリレート、プロピレンオキサイドPO変性ノニルフェノールメタアクリレート及びEO変性-2-エチルヘキシルメタアクリレートが挙げられる。二官能メタアクリレートとしては、例えば、1,4-ブタンジメタアクリレート、1,6-ヘキサンジメタアクリレート、ポリプロピレンジメタアクリレート、1,6-ヘキサンジオールジメタアクリレート、1,10-デカンジオールジメタアクリレート、ネオペンチルジメタアクリレート、ネオペンチルグリコールジメタアクリレート、2,4-ジメチル-1,5-ペンタンジオールジメタアクリレート、ブチルエチルプロパンジオールメタアクリレート、エトキシ化シクロヘキサンメタノールジメタアクリレート、ポリエチレングリコールジメタアクリレート、オリゴエチレングリコールジメタアクリレート、エチレングリコールジメタアクリレート、2-エチル-2-ブチル-ブタンジオールジメタアクリレート、ヒドロキシピバリン酸ネオペンチルグリコールジメタアクリレート、EO変性ビスフェノールAジメタアクリレート、ビスフェノールFポリエトキシジメタアクリレート、ポリプロピレングリコールジメタアクリレート、オリゴプロピレングリコールジメタアクリレート、1,4-ブタンジオールジメタアクリレート、2-エチル-2-ブチル-プロパンジオールジメタアクリレート、1,9-ノナンジメタアクリレート及びプロポキシ化エトキシ化ビスフェノールAジメタアクリレートが挙げられる。三官能のメタアクリレートとしては、例えば、トリメチロールプロパントリメタアクリレート、トリメチロールエタントリメタアクリレート、トリメチロールプロパンのアルキレンオキサイド変性トリメタアクリレート、ペンタエリスリトールトリメタアクリレート、ジペンタエリスルトールトリメタアクリレート、トリメチロールプロパントリメタアクリロイルオキシプロピルエーテル、イソシアヌル酸アルキレンオキサイド変性トリメタアクリレート、プロピオン酸ジペンタエリスリトールトリメタアクリレート、トリメタアクリロイルオキシエチルイソシアヌレート、ヒドロキシピバルアルデヒド変性ジメチロールプロパントリメタアクリレート、ソルビトールトリメタアクリレート、プロポキシ化トリメチロールプロパントリメタアクリレート及びエトキシ化グリセリントリメタアクリレートが挙げられる。四官能のメタアクリレートとしては、例えば、ペンタエリスリトールテトラメタアクリレート、ソルビトールテトラメタアクリレート、ジトリメチロールプロパンテトラメタアクリレート、プロピオン酸ジペンタエリスリトールテトラメタアクリレート及びエトキシ化ペンタエリスリトールテトラメタアクリレートが挙げられる。五官能のメタアクリレートとしては、例えば、ソルビトールペンタメタアクリレート及びジペンタエリスリトールペンタメタアクリレートが挙げられる。六官能のメタアクリレートとしては、例えば、ジペンタエリスリトールヘキサメタアクリレート、ソルビトールヘキサメタアクリレート、フォスファゼンのアルキレンオキサイド変性ヘキサメタアクリレート及びカプロラクトン変性ジペンタエリスリトールヘキサメタアクリレートが挙げられる。炭素数6~35の芳香族ビニル化合物H13としては、例えば、ビニルチオフェン、ビニルフラン、ビニルピリジン、スチレン、メチルスチレン、トリメチルスチレン、エチルスチレン、イソプロピルスチレン、クロルメチルスチレン、メトキシスチレン、アセトキシスチレン、クロルスチレン、ジクロルスチレン、ブロムスチレン、ビニル安息香酸メチルエステル、3-メチルスチレン、4-メチルスチレン、3-エチルスチレン、4-エチルスチレン、3-プロピルスチレン、4-プロピルスチレン、3-ブチルスチレン、4-ブチルスチレン、3-ヘキシルスチレン、4-ヘキシルスチレン、3-オクチルスチレン、4-オクチルスチレン、3-2-エチルヘキシルスチレン、4-2-エチルヘキシルスチレン、アリルスチレン、イソプロペニルスチレン、ブテニルスチレン、オクテニルスチレン、4-t-ブトキシカルボニルスチレン、4-メトキシスチレン及び4-t-ブトキシスチレンが挙げられる。炭素数3~35のビニルエーテル化合物H14としては、例えば以下の単官能又は多官能ビニルエーテルが挙げられる。単官能ビニルエーテルとしては、例えば、メチルビニルエーテル、エチルビニルエーテル、プロピルビニルエーテル、n-ブチルビニルエーテル、t-ブチルビニルエーテル、2-エチルヘキシルビニルエーテル、n-ノニルビニルエーテル、ラウリルビニルエーテル、シクロヘキシルビニルエーテル、シクロヘキシルメチルビニルエーテル、4-メチルシクロヘキシルメチルビニルエーテル、ベンジルビニルエーテル、トリシクロデセンビニルエーテル、2-トリシクロデセンオキシエチルビニルエーテル、メトキシエチルビニルエーテル、エトキシエチルビニルエーテル、ブトキシエチルビニルエーテル、メトキシエトキシエチルビニルエーテル、エトキシエトキシエチルビニルエーテル、メトキシポリエチレングリコールビニルエーテル、テトラヒドロフリフリルビニルエーテル、2-ヒドロキシエチルビニルエーテル、2-ヒドロキシプロピルビニルエーテル、4-ヒドロキシブチルビニルエーテル、4-ヒドロキシメチルシクロヘキシルメチルビニルエーテル、ジエチレングリコールモノビニルエーテル、ポリエチレングリコールビニルエーテル、クロルエチルビニルエーテル、クロルブチルビニルエーテル、クロルエトキシエチルビニルエーテル、フェニルエチルビニルエーテル及びフェノキシポリエチレングリコールビニルエーテルが挙げられる。多官能ビニルエーテルとしては、例えば、エチレングリコールジビニルエーテル、ジエチレングリコールジビニルエーテル、ポリエチレングリコールジビニルエーテル、プロピレングリコールジビニルエーテル、ブチレングリコールジビニルエーテル、ヘキサンジオールジビニルエーテル、ビスフェノールAアルキレンオキサイドジビニルエーテル、ビスフェノールFアルキレンオキサイドジビニルエーテル等のジビニルエーテル類;トリメチロールエタントリビニルエーテル、トリメチロールプロパントリビニルエーテル、ジトリメチロールプロパンテトラビニルエーテル、グリセリントリビニルエーテル、ペンタエリスリトールテトラビニルエーテル、ジペンタエリスリトールペンタビニルエーテル、ジペンタエリスリトールヘキサビニルエーテル、エチレンオキサイド付加トリメチロールプロパントリビニルエーテル、プロピレンオキサイド付加トリメチロールプロパントリビニルエーテル、エチレンオキサイド付加ジトリメチロールプロパンテトラビニルエーテル、プロピレンオキサイド付加ジトリメチロールプロパンテトラビニルエーテル、エチレンオキサイド付加ペンタエリスリトールテトラビニルエーテル、プロピレンオキサイド付加ペンタエリスリトールテトラビニルエーテル、エチレンオキサイド付加ジペンタエリスリトールヘキサビニルエーテル及びプロピレンオキサイド付加ジペンタエリスリトールヘキサビニルエーテルが挙げられる。その他のラジカル重合性化合物H15としては、例えば、アクリロニトリル、ビニルエステル化合物酢酸ビニル、プロピオン酸ビニル及びバーサチック酸ビニル等、アリルエステル化合物酢酸アリル等、ハロゲン含有単量体塩化ビニリデン及び塩化ビニル等及びオレフィン化合物エチレン及びプロピレン等が挙げられる。これらの内、硬化速度の観点から好ましいのは、炭素数3~35のアクリルアミド化合物H11、炭素数4~35のメタアクリレート化合物H12、炭素数6~35の芳香族ビニル化合物H13及び炭素数3~20のビニルエーテル化合物H14であり、更に好ましいのは、炭素数3~35のアクリルアミド化合物H11及び炭素数4~35のメタアクリレート化合物H12である。ラジカル重合性化合物Hの含有量は特に限定されないが、感光性組成物中に0~60重量の範囲であることが好ましく、さらに好ましくは0~10重量である。本発明の感光性組成物は、必要により着色剤、金属酸化物粉末及び/又は金属粉末を含有することができる。これらは1種を単独で用いてもよいし、2種以上を併用してもよい。着色剤としては、顔料無機顔料、有機顔料及び染料等が挙げられる。無機顔料としては、例えば、黄鉛、亜鉛黄、紺青、硫酸バリウム、カドミウムレッド、酸化チタン、亜鉛華、ベンガラ、アルミナ、炭酸カルシウム、群青、カーボンブラック、グラファイト及びチタンブラックが挙げられる。有機顔料としては、例えば、β-ナフトール系、β-オキシナフトエ酸系アニリド系、アセト酢酸アニリド系、ピラゾロン系等の溶性アゾ顔料;β-ナフトール系、β-オキシナフトエ酸系、β-オキシナフトエ酸系アニリド系、アセト酢酸アニリド系モノアゾ、アセト酢酸アニリド系ジスアゾ、ピラゾロン系等の不溶性アゾ顔料;銅フタロシニンブルー、ハロゲン化銅フタロシアニンブルー、スルホン化銅フタロシアニンブルー、金属フリーフタロシアニン等のフタロシアニン系顔料;イソシンドリノン系、キナクリドン系、ジオキサンジン系、ペリノン系及びペリレン系等の多環式又は複素環式化合物;が挙げられる。染料の具体例として、イエロー染料としては、例えば、カップリング成分としてフェノール類、ナフトール類、アニリン類、ピラゾロン類、ピリドン類若しくは開鎖型活性メチレン化合物類を有するアリール又はヘテリルアゾ染料、カップリング成分として開鎖型活性メチレン化合物を有するアゾメチン染料、ベンジリデン染料及びモノメチンオキソノール染料等のメチン染料、ナフトキノン染料及びアントラキノン染料等のキノン系染料等、キノフタロン染料、ニトロ、ニトロソ染料、アクリジン染料並びにアクリジノン染料が挙げられる。マゼンタ染料としては、例えば、カップリング成分としてフェノール類、ナフトール類、アニリン類、ピラゾロン類、ピリドン類、ピラゾロトリアゾール類、閉環型活性メチレン化合物類若しくはヘテロ環ピロール、イミダゾール、チオフェン及びチアゾール誘導体等を有するアリール又はヘテリルアゾ染料、カップリング成分としてピラゾロン類又はピラゾロトリアゾール類を有するアゾメチン染料、アリーリデン染料、スチリル染料、メロシアニン染料及びオキソノール染料等のメチン染料、ジフェニルメタン染料、トリフェニルメタン染料及びキサンテン染料等のカルボニウム染料、ナフトキノン、アントラキノン及びアントラピリドン等のキノン系染料並びにジオキサジン染料等の縮合多環系染料を挙げられる。シアン染料としては、例えば、インドアニリン染料及びインドフェノール染料等のアゾメチン染料、シアニン染料、オキソノール染料及びメロシアニン染料等のポリメチン染料、ジフェニルメタン染料、トリフェニルメタン染料及びキサンテン染料等のカルボニウム染料、フタロシアニン染料、アントラキノン染料、カップリング成分としてフェノール類、ナフトール類、アニリン類、ピロロピリミジノン若しくはピロロトリアジノン誘導体を有するアリール又はヘテリルアゾ染料C.I.ダイレクトブルー14等並びにインジゴチオインジゴ染料を挙げられる。金属酸化物粉末としては、例えば、酸化チタン、酸化アルミニウム、チタン酸バリウム、ジルコン酸カルシウム、酸化ニオブ及びチタン酸ジルコン酸鉛が挙げられる。金属粉末としては、例えば、パラジウム、ニッケル、銅、銀及び金が挙げられる。着色剤、金属酸化物粉末及び/又は金属粉末の粒子径は、塗膜の鮮映性の観点から、平均粒子径として0.01μm~2.0μmが好ましく、0.01μm~1.0μmが更に好ましい。着色剤、金属酸化物粉末及び/又は金属粉末の合計添加量は特に限定されないが、感光性組成物中に0~60重量の範囲で添加されることが好ましい。本発明の感光性組成物は、顔料、金属酸化物粉末及び/又は金属粉末を用いる場合その分散性及び感光性組成物の保存安定性を向上させるために顔料分散剤を添加することが好ましい。顔料分散剤としては、例えば、ビックケミー社製顔料分散剤Anti-Terra-U、Disperbyk-101,103、106、110、161、162、164、166、167、168,170、174、182、184又は2020等、味の素ファインテクノ社製顔料分散剤アジスパーPB711、PB821、PB814、PN411及びPA111等、ルーブリゾール社製顔料分散剤ソルスパーズ5000、12000、32000、33000及び39000等が挙げられる。これらの顔料分散剤は単独で用いても2種以上を併用してもよい。顔料分散剤の添加量は特に限定されるものではないが感光性組成物中に0~20重量の範囲で用いることが好ましい。本発明の感光性組成物は、必要により溶剤、増感剤、密着性付与剤シランカップリング剤等、レベリング剤及び重合禁止剤等を含有することができる。溶剤としては、グリコールエーテルエチレングリコールモノアルキルエーテル及びプロピレングリコールモノアルキルエーテル等、ケトンアセトン、メチルエチルケトン、メチルイソブチルケトン及びシクロヘキサノン等、エステルエチルアセテート、ブチルアセテート、エチレングリコールアルキルエーテルアセテート及びプロピレングリコールアルキルエーテルアセテート等、芳香族炭化水素トルエン、キシレン、メシチレン及びリモネン等、アルコールメタノール、エタノール、ノルマルプロパノール、イソプロパノール、ブタノール、ゲラニオール、リナロール及びシトロネロール等及びエーテルテトラヒドロフラン及び1,8-シネオール等等が挙げられる。これらは、1種を単独で使用しても2種以上を併用してもよい。溶剤の含有量は、感光性組成物の重量を基準として0~96重量であることが好ましく、更に好ましくは3~95重量、特に好ましくは5~90重量である。増感剤としては、ケトクマリン、フルオレン、チオキサントン、アントラキノン、ナフチアゾリン、ビアセチル、ベンジル及びこれらの誘導体、ペリレン並びに置換アントラセン等が挙げられる。増感剤の含有量は、感光性組成物の重量を基準として0~20重量が好ましく、更に好ましくは1~15重量、特に好ましくは5~10重量である。密着性付与剤としては、γ-アミノプロピルトリメトキシシラン、γ-アミノプロピルトリエトキシシラン、ビニルトリエトキシシラン、γ-グリシドキシプロピルトリエトキシシラン、γ-メタクリロキシプロピルトリメトキシシラン、尿素プロピルトリエトキシシラン、トリスアセチルアセトネートアルミニウム及びアセチルアセテートアルミニウムジイソプロピレート等が挙げられる。密着性付与剤の含有量は、感光性組成物の重量を基準として0~20重量が好ましく、更に好ましくは1~15重量、特に好ましくは5~10重量である。レベリング剤としては、フッ素系のレベリング剤パーフルオロアルキルエチレンオキシド付加物等、シリコーン系のレベリング剤アミノポリエーテル変性シリコーン、メトキシ変性シリコーン及びポリエーテル変性シリコーン等が挙げられる。レベリング剤の含有量は、感光性組成物の重量を基準として、添加効果及び透明性の観点から好ましくは2重量以下、更に好ましくは0.05~1重量、特に好ましくは0.1~0.5重量である。重合禁止剤としては、ハイドロキノン及びメチルエーテルハイドロキノン類等が挙げられる。重合禁止剤の含有量は、感光性組成物の重量を基準として0~1重量が好ましく、更に好ましくは0~0.1重量である。本発明の感光性組成物は、更に、使用目的に合わせて、無機微粒子、分散剤、消泡剤、チクソトロピー性付与剤、スリップ剤、難燃剤、帯電防止剤、酸化防止剤及び紫外線吸収剤等を含有することができる。本発明の感光性組成物は、脂環式ビシクロ骨格を有するメタアクリレートA、アルキル基の炭素数が1~24であるアルキルメタアクリレートB、ポリイソプレン骨格、ポリブタジエン骨格及び水素化ポリブタジエン骨格からなる群から選ばれる少なくとも1種を有するメタアクリレートC及び重合開始剤D、並びに必要により酸発生剤E、チオールを発生する化合物F、他のラジカル重合性化合物H及び溶剤その他の成分等とをディスパーサー等で混合攪拌することで得られる。混合攪拌温度は、好ましくは10°C~40°C、更に好ましくは20°C~30°Cである。本発明の感光性組成物の基材への塗布方法としては、スピンコート、ロールコート及びスプレーコート等の公知のコーティング法並びに平版印刷、カルトン印刷、金属印刷、オフセット印刷、スクリーン印刷及びグラビア印刷といった公知の印刷法を適用できる。また、微細液滴を連続して吐出するインクジェット方式の塗布も適用できる。塗工膜厚は、硬化乾燥後の膜厚として、好ましくは0.5~300μmである。乾燥性、硬化性の観点から更に好ましい上限は250μmであり、耐摩耗性、耐溶剤性、耐汚染性の観点から更に好ましい下限は1μmである。本発明の感光性組成物を溶剤で希釈して使用する場合は、塗工後に乾燥するのが好ましい。乾燥方法としては、例えば熱風乾燥ドライヤー等が挙げられる。乾燥温度は、好ましくは10~200°C、塗膜の平滑性及び外観の観点から更に好ましい上限は150°C、乾燥速度の観点から更に好ましい下限は30°Cである。本発明の感光性組成物を活性光線照射で硬化させる際のエネルギー源としては、一般的に使用されている高圧水銀灯の他、超高圧水銀灯、メタルハライドランプ及びハイパワーメタルハライドランプ等UVEB硬化技術の最新動向、ラドテック研究会編、シーエムシー出版、138頁、2006が使用できる。また、LED光源を使用した照射装置も好適に使用できる。活性光線の照射時及び/又は照射後に光酸発生剤から発生した酸を拡散させる目的で、加熱を行ってもよい。加熱温度は、好ましくは30°C~200°Cであり、更に好ましくは35°C~150°C、特に好ましくは40°C~120°Cである。本発明の感光性組成物を電子線照射で硬化させる際のエネルギー源としては、一般的に使用されている電子線照射装置を使用することができる。電子線の照射量Mradは、好ましくは0.5~20、感光性組成物の硬化性及び硬化物の可撓性、硬化膜及び基材の損傷を避けるとの観点から更に好ましくは1~15である。以下、実施例により本発明を更に説明するが、本発明はこれらに限定されるものではない。以下、部は重量部を示す。製造例1[酸発生剤E2-1{下記化学式1で表される化合物}の合成]攪拌機、コンデンサー、温度計、滴下ポンプを備えたフラスコに、トルエン6.5部、イソプロピルベンゼン8.1部、ヨウ化カリウム5.35部及び無水酢酸20部を酢酸70部に溶解させ、10°Cまで冷却し、温度を10±2°Cに保ちながら、濃硫酸12部と酢酸15部の混合溶液を1時間かけて滴下した。25°Cまで昇温し、24時間攪拌した。その後、反応溶液にジエチルエーテル50部を加え、水で3回洗浄し、ジエチルエーテルを減圧留去した。残渣にカリウム{トリフルオロ[トリスパーフルオロエチル]ホスフェート}118部を水100部に溶解させた水溶液を加え、25°Cで20時間攪拌した。その後、反応溶液に酢酸エチル500部を加え、水で3回洗浄し、有機溶剤を減圧留去することで目的とする酸発生剤E2-1淡黄色固体5.0部を得た。実施例1イソボルニルアクリレート[大阪有機工業製IBXA]A-185部、i-ステアリルアクリレート[大阪有機工業株ISTA]B-110部、ポリブタジエンジアクリレート[大阪有機工業製BAC-15;数平均分子量1200]C-15部、2,4,6-トリメチルベンゾイル-ジフェニル-ホスフィンオキサイド[BASF製ルシリンTPO]D1-18部、2-ヒドロキシ-2-メチル-1-フェニル-プロパン-1-オン[BASF製DAROCUR1173]D4-14部、増感剤としてジエチルチオキサントン[日本化薬製DETX]0.5部及びレベリング剤としてポリエーテルシリコーン[信越化学工業製KF-615A]1部を一括で配合し、ディスパーサーで均一に混合攪拌し、本発明の感光性組成物Q-1を得た。実施例2酸発生剤E2-10.8部を新たに追加する以外は、実施例1と同様にして本発明の感光性組成物Q-2を得た。実施例3チオールを発生する化合物Fとして2-tert-ブトキシカルボニルチオ-4,6-ジメチルピリミジン[東京化成製B1089]F-11部を新たに追加する以外は、実施例2と同様にして本発明の感光性組成物Q-3を得た。実施例4イソボルニルアクリレートA-185部をトリシクロデカンアクリレート[日立化成製FA-513AS]A-210部に、i-ステアリルアクリレートB-110部をn-ステアリルメタクリレート[共栄社化学製ライトエステルSB-280部]に、ポリブタジエンジアクリレートC-15部をポリイソプレンの無水マレイン酸付加物と2-ヒドロキシエチルメタクリレートとのエステル化物[クラレ製UC102;数平均分子量12000]C-210部に変更する以外は、実施例2と同様にして本発明の感光性組成物Q-4を得た。実施例5イソボルニルアクリレートA-185部をトリシクロデセンオキシエチルメタクリレート[日立化成製FA-512M]A-340部に、i-ステアリルアクリレートB-110部をラウリルアクリレート[共栄社化学製ライトアクリレートL-AB-340部に、ポリブタジエンジアクリレートC-15部を水素化ポリブタジエンジアクリレート[大阪有機工業製SPBDA-30;数平均分子量2500]C-320部に変更する以外は、実施例2と同様にして本発明の感光性組成物Q-5を得た。実施例6イソボルニルアクリレートA-185部をトリシクロデカンジメタノールジアクリレート[新中村化学製A-DCP]A-450部に、i-ステアリルアクリレートB-110部をメチルメタクリレート[共栄社化学製ライトエステルMB-448部に、ポリブタジエンジアクリレートC-15部をポリブタジエンジアクリレート[大阪有機工業製BAC-45;数平均分子量3000]C-42部に変更する以外は、実施例2と同様にして本発明の感光性組成物Q-6を得た。実施例7イソボルニルアクリレートA-185部をトリシクロデセンアクリレート[日立化成製FA-511AS]A-550部に、i-ステアリルアクリレートB-110部をイソアミルアクリレート[共栄社化学製ライトアクリレートIAAB-545部に変更する以外は、実施例2と同様にして本発明の感光性組成物Q-7を得た。比較例1イソボルニルメタクリレートA-1を使用せず、i-ステアリルアクリレートB-1を10部から70部に、ポリブタジエンジアクリレートC-1を5部から30部に変更する以外は、実施例1と同様にして比較用の感光性組成物Q’-1を得た。比較例2i-ステアリルアクリレートB-1を使用しない以外は、実施例1と同様にして比較用の感光性組成物Q’-2を得た。比較例3ポリブタジエンジアクリレートC-1を使用しない以外は、実施例1と同様にして比較用の感光性組成物Q’-3を得た。[UV照射による塗膜の作成]実施例1~7及び比較例1~3で得た各感光性組成物を、表面処理を施した厚さ100μmのPETポリエチレンテレフタレートフィルム[東洋紡株製コスモシャインA4300]及び表面未処理のOPP二軸延伸ポリプロピレン[東洋紡株製パイレンフィルム-OT]フィルムに、アプリケーターを用いて膜厚20μmとなるように塗布した。露光については下記2種の照射装置を用いて実施した。1ベルトコンベア式UV照射装置アイグラフィックス株製ECS-151Uを使用して露光を行った。露光量は365nmとして150mJ/cm2であった。2スポット式LED照射装置フォセオンテクノロジー社製RXFireFlexを使用して露光を行なった。露光量は395nmとして150mJ/cm2であった。[性能評価方法]1硬化性試験基材をPETフィルムとした際の、硬化後塗膜の光照射直後及び光照射5分後の硬化性を、指触及び爪で強く引っ掻くことにより、以下の評価基準で評価した。◎:表面にタックがなく爪で傷つかない。○:表面にタックはないが、爪で傷つく。△:表面にタックがあり、爪で傷つく。×:未硬化。2塗工適性試験実施例1~7及び比較例1~3で得た各感光性組成物を、吐出性評価装置マイクロジェット株製インクジェット吐出実験キット;IJHC-10を用いて、吐出性を以下の基準により評価した。◎;ノズル詰まり無し○;ノズルは完全には詰まらないが、やや詰まる。×;ノズルは完全に詰まる。3密着性基材をOPPフィルムとし、ベルトコンベア式UV照射装置で露光後5分経過後の塗膜を用いて、JISK-5400に準拠し、碁盤目セロハンテープ剥離試験により密着性を評価した。本発明の感光性組成物は、塗工適性、速硬化性及び基材密着性の全てを満足することが可能である。"